(57)【要約】【課題】  可視光の短波長光と長波長光とを多孔質酸化物半導体層で閉じ込めて効率的に吸収させて、光電流を増大させて変換効率を高めること。【解決手段】  光電変換装置１は、導電性基板２上に色素を担持した多孔質酸化物半導体層３，４及び電解質層７が形成された色素増感型の光電変換装置１において、多孔質酸化物半導体層３，４は、複数層が積層されて成るとともに、光入射側の多孔質酸化物半導体層３の表面または破断面の表面の算術平均粗さが光出射側の多孔質酸化物半導体層４の表面または破断面の表面の算術平均粗さよりも小さく、光入射側の多孔質酸化物半導体層３の厚みが光出射側の多孔質酸化物半導体層４の厚みよりも厚い。【選択図】  図１
2007141764.tif 000002
【特許請求の範囲】
【請求項１】
導電性基板上に色素を担持した多孔質酸化物半導体層及び電解質層が形成された色素増感型の光電変換装置において、前記多孔質酸化物半導体層は、複数層が積層されて成るとともに、光入射側の前記多孔質酸化物半導体層の表面または破断面の表面の算術平均粗さが光出射側の前記多孔質酸化物半導体層の表面または破断面の表面の算術平均粗さよりも小さく、光入射側の前記多孔質酸化物半導体層の厚みが光出射側の前記多孔質酸化物半導体層の厚みよりも厚いことを特徴とする光電変換装置。
【請求項２】
複数層が積層されて成る前記多孔質酸化物半導体層は酸化物半導体微粒子の焼結体から成り、光出射側の前記多孔質酸化物半導体層を成す前記酸化物半導体微粒子の焼結粒子の平均粒径が、光入射側の前記多孔質酸化物半導体層を成す前記酸化物半導体微粒子の焼結粒子の平均粒径よりも大きいことを特徴とする請求項１記載の光電変換装置。
【請求項３】
導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の前記多孔質酸化物半導体層を、分散相が前記酸化物半導体微粒子の一次粒子であり分散媒が液体から成るコロイド状の液体ペーストを塗布し焼成して形成し、光出射側の前記多孔質酸化物半導体層を、前記液体ペーストに分散媒として気体を付加したエアロゾルをスプレー塗布し焼成して形成することを特徴とする光電変換装置の製造方法。
【請求項４】
導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の前記多孔質酸化物半導体層を、分散相が前記酸化物半導体微粒子の一次粒子であり分散媒が液体から成るコロイド状の液体ペーストを塗布し焼成して形成し、光出射側の前記多孔質酸化物半導体層を、前記液体ペーストに分散相として有機樹脂の微粒子を付加した液体ペーストを塗布し焼成して形成することを特徴とする光電変換装置の製造方法。
【請求項５】
導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の前記多孔質酸化物半導体層を、分散相が前記酸化物半導体微粒子の一次粒子であり分散媒が液体から成るコロイド状の液体ペーストを塗布し焼成して形成し、光出射側の前記多孔質酸化物半導体層を、前記液体ペーストに分散相として有機樹脂の微粒子を付加するとともに分散媒として気体を付加したエアロゾルをスプレー塗布し焼成して形成することを特徴とする光電変換装置の製造方法。
【請求項６】
請求項１または２記載の光電変換装置を発電手段として用い、該発電手段の発電電力を負荷へ供給するように成したことを特徴とする光発電装置。
【発明の詳細な説明】
【技術分野】
【０００１】
本発明は、変換効率に優れた太陽電池や受光素子等の色素増感型の光電変換装置及びその製造方法並びに光発電装置に関する。
【背景技術】
【０００２】
従来、光電変換装置の一種である色素増感型太陽電池は、その製造に際して真空装置を必要としないことから、低コストで低環境負荷型の太陽電池であると考えられ、活発に研究開発が行われている。
【０００３】
この色素増感型太陽電池は、通常、導電性ガラス基板上に平均粒径２０ｎｍ程度の酸化チタンの微粒子を４５０℃程度で焼結して得られる厚み１０μｍ程度の多孔質酸化チタン層を設け、この多孔質酸化チタン層の酸化チタン粒子の表面に色素を単分子吸着させた光作用極層を形成した光作用極基板と、導電性ガラス基板上に白金やカーボンの対極層を形成した対極基板とを、多孔質酸化チタン層と対極層とを互いに対向させ、スペーサ兼封止材として枠状の熱可塑性樹脂シートを用い、ホットプレスにより両基板を貼り合わせ、これら基板間にヨウ素／ヨウ化物レドックス対を含む電解質溶液を注入して得られる。このようにして得られた太陽電池において、多孔質酸化物半導体層としての多孔質酸化チタン層に吸着した色素が照射された光エネルギーを吸収し、生成した電子は多孔質酸化物半導体層へ移動し、外部の負荷回路を経由して、対極層よりイオンとして電解質を移動し、色素に戻ることにより、電気エネルギーとして取り出される仕組みである（下記の非特許文献１参照）。
【０００４】
しかし、この色素増感型太陽電池は、通常、単層の多孔質酸化物半導体層を用いるために、光電変換に寄与する光吸収量が小さく光透過量が大きくなり、高い光電変換効率（以下、変換効率ともいう）が得られないという問題があった。そこで、多孔質酸化物半導体層の裏面に光反射粒子層を設けた特許文献１の構成、多孔質酸化物半導体層を複数層としそれぞれ異なる微粒子サイズから成るものとしたり、一部の多孔質酸化物半導体層中に大きめの光散乱粒子を混合して散乱層としても機能するようにした特許文献２，３の構成がある。
【０００５】
特許文献１には、ガラス基板の裏面に電極が設けられ、その電極の下面に色素を吸着した半導体微粒子を堆積させた光吸収粒子層が形成され、その光吸収粒子層を含んで電極の下面に電解液部が設けられ、その電解液部の下面に対向電極が設けられた色素増感太陽電池において、電極と光吸収粒子層との間に高屈折材料薄膜が設けられると共に、光吸収粒子層の下面に粒径を制御した高屈折材料粒子を堆積させた光反射粒子層が設けられた色素増感太陽電池が記載されている。この構成により、従来の構造では半導体微粒子から成る光吸収粒子層を透過していた光のエネルギーの多くを、この光吸収粒子層に吸収させて閉じ込めることができるため、色素増感太陽電池のセルの出力電流を増やすことが可能になる。
【０００６】
特許文献２には、透明導電体層と、微粒子を積層して形成されたｎ型酸化物半導体電極と、このｎ型酸化物半導体電極上に吸着された色素と、この色素と接する電荷輸送層と、この電荷輸送層と接する対向電極とを具備する光電変換素子において、透明導電体層近傍の微粒子の平均粒径に比べて、電荷輸送層側の微粒子の平均粒径が大きい光電変換素子が記載されている。また、透明導電体層近傍の微粒子の平均粒径が５〜５０ｎｍであり、且つ電荷輸送層近傍の微粒子の平均粒径が３０〜５００ｎｍである。また、透明導電体層側では光を散乱させることなく入射させる必要があるため、ｎ型酸化物半導体電極を成す微粒子の粒径はできる限り小さいことが望ましい。一方、電荷輸送層側においては、電荷担体であるイオン等が色素近傍まで容易に拡散できるように、ポーラス体であるｎ型酸化物半導体電極内部の気孔径はできる限り大きいことが望ましい。この構成により、錯体色素でより多くの光吸収をさせるとともに、電荷輸送層中の電荷担体の拡散を容易にし、結果としてエネルギー変換効率を高めることができる。
【０００７】
特許文献３の光電変換素子は、少なくとも色素の吸着した半導体微粒子膜の層と導電性支持体とを有する光電変換素子であって、半導体微粒子膜の層が光散乱性の異なる複数の層から成り、光の入射側に光散乱性の最も低い層が配される光電変換素子である。また、光散乱性の低い層は平均粒径５〜５０ｎｍの半導体微粒子から成り、光散乱性が高い層は少なくとも平均粒径１００〜５００ｎｍの半導体微粒子を含有し、光散乱性が中程度の層は平均粒径１００〜５００ｎｍの半導体微粒子と平均粒径５〜５０ｎｍの半導体微粒子の混合物を含有する。
【０００８】
この特許文献３においては、感光層が膜厚方向に対して均質な単層構成の場合よりも、光の入射側は光散乱性が低く光が進むに従い光散乱性が高くなるような多層構成の場合の方が光の捕獲率が高く、ひいては変換効率が高い。
【０００９】
また、感光層の光散乱性は、用いる半導体微粒子の種類や粒子径、空隙率、または空隙のサイズによって調節することができる。このうち半導体微粒子の粒子径で調節するのが好ましい。
【００１０】
さらに、感光層が低散乱層と高散乱層の２層構成の場合、高散乱層の構成成分は単一の半導体微粒子を用いるよりも、２種以上の微粒子を混合したほうが好ましい。詳しくは高散乱層は平均粒径５〜５０ｎｍの半導体微粒子と、平均粒径１００〜５００ｎｍの半導体微粒子とを混合した場合が、特に好ましい。このとき、大きい方の半導体微粒子の含有率は１０〜９０重量％が好ましく、１０〜５０重量％がより好ましい。
【００１１】
さらに、低散乱層、中散乱層、高散乱層の３層構成の場合、中散乱層は単一の半導体微粒子を用いるよりも、２種以上の微粒子を混合したほうが好ましい。詳しくは中散乱層は、平均粒径５〜５０ｎｍの半導体微粒子と平均粒径１００〜５００ｎｍの半導体微粒子とを混合した場合が、特に好ましい。このとき大きい方の半導体微粒子の含有率は５〜７０重量％が好ましく、１０〜５０重量％がより好ましい。
【００１２】
さらに、４層以上の場合では、低光散乱層側から高光散乱層に向かって光散乱率が上昇して行く組成が望ましい。高散乱層は、平均粒径１００〜５００ｎｍの単一の半導体微粒子であっても、２種以上の半導体微粒子を混合したものであっても良い。高散乱層が、平均粒径５〜５０ｎｍの半導体微粒子と平均粒径１００〜５００ｎｍの半導体微粒子との混合物から成る場合、その混合比率は、大きい方の半導体微粒子の含有率が３０〜１００重量％であるのが好ましく、５０〜１００重量％がより好ましい。また、大きい方の半導体粒子の含有率は中散乱層よりも大きい。
【００１３】
感光層に用いる増感色素は、光電変換の波長域をできるだけ広くし、かつ変換効率を上げるため、２種類以上の色素を併用または混合することができる。この場合、目的とする光源の波長域と強度分布に合わせるように、併用または混合する色素とその割合を選ぶことができる。そして、特許文献３には、従来よりも変換効率の改善された色素増感光電変換素子が得られたと記載されている。
【特許文献１】特開平１０−２５５８６３号公報
【特許文献２】特開２００１−９３５９１号公報
【特許文献３】特開２００２−２２２９６８号公報
【非特許文献１】（株）情報機構発行「色素増感太陽電池及び太陽電池の最前線と将来展望」Ｐ２６−Ｐ２７
【発明の開示】
【発明が解決しようとする課題】
【００１４】
従来の色素増感型太陽電池のように、単層の多孔質酸化物半導体層を用いたのでは光の利用効率が低く、高い変換効率が得られないという問題点があった。そこで、多孔質酸化物半導体層の裏面に光反射粒子層を設けた特許文献１の構成や、多孔質酸化物半導体層を複数層としそれぞれ異なる微粒子サイズから成るものとしたり、一部の多孔質酸化物半導体層に大きめの光散乱粒子を混合して散乱層としても機能させた特許文献２，３の構成があったが、下記のような問題点がそれぞれあった。
【００１５】
特許文献１の太陽電池は以下のような問題点があった。光反射粒子層は、粒径が約２００〜５００ｎｍの例えば酸化チタン（ルチル）からなる高屈折材料粒子により構成され、この光反射粒子層の厚さは約５〜１０μｍが好ましいとしているが、このように大きな粒径の粒子を５００℃程度で焼結させることは困難であり、膜形成ができず、また導電パスの抵抗が大きくて色素からの電流を効率よく取り出すことができない。また、焼結させるために温度を上げると、電極や透明導電層の電気抵抗が上がって、変換効率の低下を引き起こす。また、光反射粒子層の粒径が光吸収粒子層の粒径よりも１桁大きいので、粒子の表面積は１００分の１となり、そのため吸着色素量が極めて少なく、ほとんど変換効率の向上に寄与しない。また、高屈折材料粒子からなる光反射粒子層の薄膜を設けることは、製造において工程が煩雑となり、またコストも上がる。
【００１６】
特許文献２の光電変換装置は以下のような問題点があった。透明導電体層近傍の微粒子の平均粒径が５〜５０ｎｍであり、且つ電荷輸送層近傍の微粒子の平均粒径が３０〜５００ｎｍでより大きいとしているが、このように大きな粒径の粒子を５００℃程度で焼結させることは困難であり、膜形成ができず、また導電パスの抵抗が大きくて色素からの電流を効率よく取り出すことができない。また、焼結させるために温度を上げると、電極や透明導電体層の電気抵抗が上がって、変換効率の低下を引き起こす。また、小さな粒径の微粒子に大きな粒径の微粒子を混合した場合、分散が難しくなってペーストの調製が良好にできず、成膜のための塗布が困難になる。また、光反射粒子層の粒径が光吸収粒子層の粒径よりも１桁大きいので、粒子の表面積は１００分の１となり、吸着色素量が極めて少なく、ほとんど変換効率の向上に寄与しない。また、色素が１種では広い吸収波長域の光を光電変換することができない。
【００１７】
特許文献３の光電変換素子では、感光層の光散乱性は、用いる半導体微粒子の種類や粒子径、空隙率または空隙のサイズによって調節することができ、このうち半導体微粒子の粒子径で調節するのが好ましいとしているが、以下のような問題点があった。即ち、平均粒径１００〜５００ｎｍの半導体微粒子のように大きな粒径の粒子をペーストとして調製することは、分散性が低下して粒子が凝集しやすくなり、ペースト調製は困難であった。
【００１８】
また、平均粒径１００〜５００ｎｍの半導体微粒子のように大きな粒径の粒子を５００℃程度で焼結させることは困難であり、膜形成ができず、導電パスの抵抗が大きくて色素からの電流を効率よく取り出すことができない。また、焼結させるために温度を上げると、電極や透明導電層の電気抵抗が上がって、変換効率の低下を引き起こす。また、高光散乱層の粒径が低光散乱層の粒径よりも最大１桁大きいので、粒子の表面積は１００分の１となり、吸着色素量が極めて少なく、ほとんど変換効率の向上に寄与しない。これらの問題点は、平均粒径５〜５０ｎｍの半導体微粒子と平均粒径１００〜５００ｎｍの半導体微粒子とを混合することで少しは軽減されるが、これらの問題点は完全には解消されない。
【００１９】
従って、本発明は上記従来の技術における問題点に鑑みて完成されたものであり、その目的は以下のようなものである。
【００２０】
（１）光出射側の多孔質酸化物半導体層に光散乱性を付与するに際して、光入射側の多孔質酸化物半導体層の半導体微粒子より平均粒径が大きい散乱粒子を用いることなく、光入射側の多孔質酸化物半導体層の半導体微粒子と同じ平均粒径の半導体微粒子を光出射側の多孔質酸化物半導体層にも用いることにより、上述した様々な問題点を解消すること。
【００２１】
（２）平均粒径が小さい半導体微粒子を光出射側の多孔質酸化物半導体層に用いても、光出射側の多孔質酸化物半導体層に光散乱性を付与できるようにすること。
【００２２】
（３）焼成温度が光入射側の多孔質酸化物半導体層と光出射側の多孔質酸化物半導体層とで同じ低い温度で確実に焼成できること。
【００２３】
（４）光出射側の多孔質酸化物半導体層の生産性と信頼性を高め、且つその導電パスを確実にし、変換効率を高めること。
【００２４】
（５）光出射側の多孔質酸化物半導体層を形成しても、電極や透明導電層の電気抵抗が上がらないようにすること。
【００２５】
（６）光出射側の多孔質酸化物半導体層を充分な多孔性を有する多孔質体として、大きな表面積を有するものとすることにより、色素の吸着量を増やし、より長波長側の光を変換効率に寄与させること。
【００２６】
（７）光透過性の高い光入射側の多孔質酸化物半導体層の膜厚を厚くして、色素の吸着量を増やして変換効率を高め、光反射性の高い光出射側の多孔質酸化物半導体層の膜厚を薄くして、多孔質酸化物半導体層の電気抵抗の増加を抑制すること。
【００２７】
（８）平均粒径が小さい半導体微粒子を光出射側の多孔質酸化物半導体層に用いても、光出射側の多孔質酸化物半導体層に光散乱性を付与できる多孔質酸化物半導体層の製造方法を提供すること。
【課題を解決するための手段】
【００２８】
本発明の光電変換装置は、導電性基板上に色素を担持した多孔質酸化物半導体層及び電解質層が形成された色素増感型の光電変換装置において、前記多孔質酸化物半導体層は、複数層が積層されて成るとともに、光入射側の前記多孔質酸化物半導体層の表面または破断面の表面の算術平均粗さが光出射側の前記多孔質酸化物半導体層の表面または破断面の表面の算術平均粗さよりも小さく、光入射側の前記多孔質酸化物半導体層の厚みが光出射側の前記多孔質酸化物半導体層の厚みよりも厚いことを特徴とする。
【００２９】
本発明の光電変換装置は好ましくは、複数層が積層されて成る前記多孔質酸化物半導体層は酸化物半導体微粒子の焼結体から成り、光出射側の前記多孔質酸化物半導体層を成す前記酸化物半導体微粒子の焼結粒子の平均粒径が、光入射側の前記多孔質酸化物半導体層を成す前記酸化物半導体微粒子の焼結粒子の平均粒径よりも大きいことを特徴とする。
【００３０】
本発明の光電変換装置の製造方法は、導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の前記多孔質酸化物半導体層を、分散相が前記酸化物半導体微粒子の一次粒子であり分散媒が液体から成るコロイド状の液体ペーストを塗布し焼成して形成し、光出射側の前記多孔質酸化物半導体層を、前記液体ペーストに分散媒として気体を付加したエアロゾルをスプレー塗布し焼成して形成することを特徴とする。
【００３１】
また、本発明の光電変換装置の製造方法は、導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の前記多孔質酸化物半導体層を、分散相が前記酸化物半導体微粒子の一次粒子であり分散媒が液体から成るコロイド状の液体ペーストを塗布し焼成して形成し、光出射側の前記多孔質酸化物半導体層を、前記液体ペーストに分散相として有機樹脂の微粒子を付加した液体ペーストを塗布し焼成して形成することを特徴とする。
【００３２】
また、本発明の光電変換装置の製造方法は、導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の前記多孔質酸化物半導体層を、分散相が前記酸化物半導体微粒子の一次粒子であり分散媒が液体から成るコロイド状の液体ペーストを塗布し焼成して形成し、光出射側の前記多孔質酸化物半導体層を、前記液体ペーストに分散相として有機樹脂の微粒子を付加するとともに分散媒として気体を付加したエアロゾルをスプレー塗布し焼成して形成することを特徴とする。
【００３３】
本発明の光発電装置は、上記本発明の光電変換装置を発電手段として用い、該発電手段の発電電力を負荷へ供給するように成したことを特徴とする。
【発明の効果】
【００３４】
本発明の光電変換装置は、導電性基板上に色素を担持した多孔質酸化物半導体層及び電解質層が形成された色素増感型の光電変換装置において、多孔質酸化物半導体層は、複数層が積層されて成るとともに、光入射側の多孔質酸化物半導体層の表面または破断面の表面の算術平均粗さが光出射側の多孔質酸化物半導体層の表面または破断面の表面の算術平均粗さよりも小さく、光入射側の多孔質酸化物半導体層の厚みが光出射側の多孔質酸化物半導体層の厚みよりも厚いことから、光入射側の多孔質酸化物半導体層は、短波長光（４００〜６００ｎｍ）をよく散乱して閉じ込めるが長波長光（６００〜９００ｎｍ）をよく透過させるものであり、長波長光が透過しやすいため厚く形成できる。よって、光入射側の多孔質酸化物半導体層が担持した色素によって、よく短波長光を吸収するとともに、算術平均粗さが小さいため表面積が大きくなり、色素の担持量が多くなるので、色素からの光電流を増やすことができる。
【００３５】
光出射側の多孔質酸化物半導体層は、その内部で長波長光を散乱して閉じ込めるものであり、薄く形成できるので導電パスの抵抗を小さくできる。よって、光出射側の多孔質酸化物半導体層に担持された色素によって長波長光をよく吸収して、色素からの光電流を増やすとともに、色素からの電流を低い抵抗で効率よく取り出すことができる。
【００３６】
また好ましくは、光入射側及び光出射側の多孔質酸化物半導体層の中間に、さらに多孔質酸化物半導体層を設け、この中間の多孔質酸化物半導体層の表面または破断面の表面の算術平均粗さを中間の大きさとすることにより、短波長光と長波長光との中間波長光（５５０〜６５０ｎｍ）を散乱して閉じ込めることができ、中間の多孔質酸化物半導体層に担持された色素によって中間波長光をよく吸収して、色素からの光電流を増やすことができる。
【００３７】
また、導電性基板上に色素を担持した複数の多孔質酸化物半導体層を色素溶液に浸漬して光電変換装置を製造する場合、光入射側の多孔質酸化物半導体層よりも色素溶液側にある光出射側の多孔質酸化物半導体層の方が、表面または破断面の表面の算術平均粗さが大きいので、色素の光出射側及び光入射側の多孔質酸化物半導体層への浸透速度が早くなり、光入射側の多孔質酸化物半導体層まで確実に色素を吸着（着色）できる。
【００３８】
本発明の光電変換装置は好ましくは、複数層が積層されて成る多孔質酸化物半導体層は酸化物半導体微粒子の焼結体から成り、光出射側の多孔質酸化物半導体層を成す酸化物半導体微粒子の焼結粒子の平均粒径が、光入射側の多孔質酸化物半導体層を成す酸化物半導体微粒子の焼結粒子の平均粒径よりも大きいことから、光入射側の多孔質酸化物半導体層は、短波長光（４００〜６００ｎｍ）をよく散乱して閉じ込めるが長波長光（６００〜９００ｎｍ）をよく透過させるものであり、長波長光が透過しやすいため厚く形成できる。よって、光入射側の多孔質酸化物半導体層が担持した色素によって、よく短波長光を吸収するとともに、算術平均粗さが小さいため表面積が大きくなり、色素の担持量が多くなるので、色素からの光電流を増やすことができる。
【００３９】
また、光入射側の多孔質酸化物半導体層も光出射側の多孔質酸化物半導体層も同じ粒径の酸化物半導体微粒子から成るので、焼結温度が低くてすみ、焼結温度が高いことによる電極や透明導電層の抵抗増加が無く、また製造工程が簡略となり製品の信頼性も高くなる。
【００４０】
また、光出射側の多孔質酸化物半導体層の焼結粒子（二次粒子）が、一次粒子の凝集体が焼成されて成るので、多孔質体の空孔が大きくなり、色素の担持量が増えて光電流を増やすことができる。
【００４１】
本発明の光電変換装置の製造方法は、導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る前記多孔質酸化物半導体層の各層を構成する酸化物半導体微粒子の焼結前の一次粒子の平均粒径が同じであり、光入射側の多孔質酸化物半導体層を、分散相が酸化物半導体微粒子の一次粒子であり分散媒が液体から成るコロイド状の液体ペーストを塗布し焼成して形成し、光出射側の多孔質酸化物半導体層を、液体ペーストに分散媒として気体を付加したエアロゾルをスプレー塗布し焼成して形成することにより、光出射側の多孔質酸化物半導体層を成す酸化物半導体微粒子の焼結粒子の平均粒径を、光入射側の多孔質酸化物半導体層を成す酸化物半導体微粒子の焼結粒子の平均粒径よりも大きくすることができるので、上記の優れた効果を有する光電変換装置を得ることができる。
【００４２】
また、本発明の光電変換装置の製造方法は、導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る多孔質酸化物半導体層の各層を構成する酸化物半導体微粒子の焼結前の一次粒子の平均粒径が同じであり、光入射側の多孔質酸化物半導体層を、分散相が酸化物半導体微粒子の一次粒子であり分散媒が液体から成るコロイド状の液体ペーストを塗布し焼成して形成し、光出射側の多孔質酸化物半導体層を、液体ペーストに分散相として有機樹脂の微粒子を付加した液体ペーストを塗布し焼成して形成することにより、光出射側の多孔質酸化物半導体層を成す酸化物半導体微粒子の焼結粒子の平均粒径を、光入射側の多孔質酸化物半導体層を成す酸化物半導体微粒子の焼結粒子の平均粒径よりも大きくすることができるので、上記の優れた効果を有する光電変換装置を得ることができる。
【００４３】
また、本発明の光電変換装置の製造方法は、導電性基板上に、複数層が積層されて成るとともに色素を担持した、酸化物半導体微粒子の焼結体から成る多孔質酸化物半導体層、及び電解質層が形成された色素増感型の光電変換装置の製造方法において、複数層が積層されて成る多孔質酸化物半導体層の各層を構成する酸化物半導体微粒子の焼結前の一次粒子の平均粒径が同じであり、光入射側の多孔質酸化物半導体層を、分散相が酸化物半導体微粒子の一次粒子であり分散媒が液体から成るコロイド状の液体ペーストを塗布し焼成して形成し、光出射側の多孔質酸化物半導体層を、液体ペーストに分散相として有機樹脂の微粒子を付加するとともに分散媒として気体を付加したエアロゾルをスプレー塗布し焼成して形成することにより、光出射側の多孔質酸化物半導体層を成す酸化物半導体微粒子の焼結粒子の平均粒径を、光入射側の多孔質酸化物半導体層を成す酸化物半導体微粒子の焼結粒子の平均粒径よりも大きくすることができるので、上記の優れた効果を有する光電変換装置を得ることができる。
【００４４】
本発明の光発電装置は、上記本発明の光電変換装置を発電手段として用い、発電手段の発電電力を負荷へ供給するように成したことにより、上記本発明の光電変換装置の作用効果である、光入射側の色素を担持した多孔質酸化物半導体層は短波長光をよく散乱し閉じ込めてよく吸収し、光出射側の色素を担持した多孔質酸化物半導体層は長波長光をよく散乱し閉じ込めてよく吸収し、光電流を増やして変換効率を高める、という作用効果を利用した、高変換効率を有する高信頼性の光発電装置となる。
【発明を実施するための最良の形態】
【００４５】
本発明の光電変換装置、その製造方法及び光発電装置についての実施の形態を、図１及び図２に基づき以下に詳細に説明する。なお、各図において、同一部材には同一符号を付している。
【００４６】
本発明の光電変換装置の断面図を図１に示す。図１の光電変換装置１は、多孔質酸化物半導体層が２層から成るもので、導電性基板２上に形成された、色素（図示せず）を吸着した第１の多孔質酸化物半導体層３、色素を吸着した第２の多孔質酸化物半導体層４、電解質層７、対極８及び封止部９を具備した構成である。
【００４７】
即ち、本発明の光電変換装置１は、導電性基板２上に色素を担持した多孔質酸化物半導体層３，４及び電解質層７が形成された色素増感型の光電変換装置１において、多孔質酸化物半導体層３，４は、複数層が積層されて成るとともに、光入射側の多孔質酸化物半導体層３の表面または破断面の表面の算術平均粗さが光出射側の多孔質酸化物半導体層４の表面または破断面の表面の算術平均粗さよりも小さく、光入射側の多孔質酸化物半導体層３の厚みが光出射側の多孔質酸化物半導体層４の厚みよりも厚い構成である。
【００４８】
本発明において、多孔質酸化物半導体層３，４の算術平均粗さについて、その表面（層の上面及び下面）、またはその破断面の算術平均粗さを、光入射側と光出射側とで大小関係を規定しているが、少なくとも多孔質酸化物半導体層３，４の表面の算術平均粗さが上記の大小関係になっていてもよい。即ち、光入射側の多孔質酸化物半導体層３の表面の算術平均粗さが、光出射側の多孔質酸化物半導体層４の表面の算術平均粗さよりも小さくなっていれば、当然に、光入射側の多孔質酸化物半導体層３の焼結表面に対応する破断面の表面の算術平均粗さが、光出射側の多孔質酸化物半導体層４の焼結表面に対応する破断面の表面の算術平均粗さよりも小さくなっていると考えられるからである。
【００４９】
また、多孔質酸化物半導体層３，４の表面または破断面の表面の算術平均粗さは、露出した表面である多孔質酸化物半導体層４の上面等を測定する場合、サーフテスト装置（触針式表面粗さ測定装置）、原子間力顕微鏡（ＡＦＭ）等で測定することができる。また、多孔質酸化物半導体層３，４の破断面の表面を測定する場合、原子間力顕微鏡で測定することが好ましい。それは、多孔質酸化物半導体層３の膜厚は３〜２５μｍ、より好適には６〜１８μｍであり、破断面の幅（膜厚）が狭く、数μｍの範囲で測定可能な手段としては原子間力顕微鏡（ＡＦＭ）が優れているからである。
【００５０】
図１の光電変換装置１の製造方法は、導電性基板２上に、第１の多孔質酸化物半導体層３を塗布形成して焼成し、次に第２の多孔質酸化物半導体層４を塗布形成して焼成し、次に色素溶液に導電性基板２を浸漬して多孔質酸化物半導体層に色素を吸着させ、次に対極８と導電性基板２の外周部を封止部９にて封止し、次に対極８と導電性基板２との間に電解質層７を注入して完成する。
【００５１】
即ち、本発明の光電変換装置１の製造方法は、導電性基板２上に、複数層が積層されて成るとともに色素を担持した、酸化物半導体微粒子の焼結体から成る多孔質酸化物半導体層３，４、及び電解質層７が形成された色素増感型の光電変換装置１の製造方法において、複数層が積層されて成る多孔質酸化物半導体層３，４の各層を構成する酸化物半導体微粒子の焼結前の一次粒子の平均粒径が同じであり、光入射側の多孔質酸化物半導体層３を、分散相が酸化物半導体微粒子の一次粒子であり分散媒が液体から成るコロイド状の液体ペーストを塗布し焼成して形成し、光出射側の多孔質酸化物半導体層４を、液体ペーストに分散媒として気体を付加したエアロゾルをスプレー塗布し焼成して形成する構成である。
【００５２】
また、本発明の光電変換装置の製造方法は、複数層が積層されて成る多孔質酸化物半導体層３，４の各層を構成する酸化物半導体微粒子の焼結前の一次粒子の平均粒径が同じであり、光入射側の多孔質酸化物半導体層３を、分散相が酸化物半導体微粒子の一次粒子であり分散媒が液体から成るコロイド状の液体ペーストを塗布し焼成して形成し、光出射側の多孔質酸化物半導体層４を、液体ペーストに分散相として有機樹脂の微粒子を付加した液体ペーストを塗布し焼成して形成する構成である。
【００５３】
また、本発明の光電変換装置の製造方法は、複数層が積層されて成る多孔質酸化物半導体層３，４の各層を構成する酸化物半導体微粒子の焼結前の一次粒子の平均粒径が同じであり、光入射側の多孔質酸化物半導体層３を、分散相が酸化物半導体微粒子の一次粒子であり分散媒が液体から成るコロイド状の液体ペーストを塗布し焼成して形成し、光出射側の多孔質酸化物半導体層４を、液体ペーストに分散相として有機樹脂の微粒子を付加するとともに分散媒として気体を付加したエアロゾルをスプレー塗布し焼成して形成する構成である。
【００５４】
ここで、第１の多孔質酸化物半導体層３の焼成を低温での仮焼成（乾燥）とし、次に第２の多孔質酸化物半導体層４を塗布形成してから、まとめて焼成してもよい。
【００５５】
本発明の光電変換装置について実施の形態の他例の断面図を図２に示す。図２の光電変換装置１は、多孔質酸化物半導体層が３層から成るもので、導電性基板２上に形成された、色素（図示せず）を吸着した第１の多孔質酸化物半導体層３、色素を吸着した第２の多孔質酸化物半導体層４、色素を吸着した第３の多孔質酸化物半導体層５、電解質層７、対極８、封止部９を具備した構成である。
【００５６】
図２の光電変換装置１の製造方法は、導電性基板２上に、第１の多孔質酸化物半導体層３を塗布形成して焼成し、次に第２の多孔質酸化物半導体層４を塗布形成して焼成し、次に第３の多孔質酸化物半導体層５を塗布形成して焼成し、次に色素溶液に導電性基板２を浸漬して多孔質酸化物半導体層３〜５に色素を吸着させ、次に対極８と導電性基板２の外周部を封止部９にて封止し、次に対極８と導電性基板２との間に電解質層７を注入して完成する。
【００５７】
次に、上述した光電変換装置１を構成する各要素について詳細に説明する。
【００５８】
＜導電性基板＞
導電性基板２としては、透光性を有する基板２ａ上に透明導電層２ｂを設けたものがよい。この基板２ａの材料としては、白板ガラス，ソーダガラス，硼珪酸ガラス等のガラス、セラミックス等の無機材料等が焼成温度に耐えられてよい。この基板２ａの厚みは、機械的強度の点で０．０５〜８ｍｍ、好ましくは０．２〜４ｍｍがよい。
【００５９】
透明導電層２ｂとしては、弗素や金属をドープした金属酸化物の透明導電層が用いられる。例えば、不純物（Ｆ，Ｓｂ等）ドープの酸化スズ膜（ＳｎＯ２膜）、不純物（Ｇａ，Ａｌ等）ドープの酸化亜鉛膜（ＺｎＯ膜）、スズドープ酸化インジウム膜（ＩＴＯ膜）や不純物ドープの酸化インジウム膜（Ｉｎ２Ｏ３膜）、ニオブドープの酸化チタン膜等でもよい。
【００６０】
この中では、熱ＣＶＤ法やスプレー熱分解法で形成したフッ素ドープの二酸化スズ膜（ＳｎＯ２：Ｆ膜）が、耐熱性を有し安価な材料コストを有して最もよい。透明導電層２ｂの成膜法としては、熱ＣＶＤ法、スプレー熱分解法、スパッタリング法、真空蒸着法、イオンプレーティング法、ディップコート法、溶液成長法、ゾルゲル法等がある。
【００６１】
透明導電層２ｂの厚みは０．００１〜１０μｍ、好ましくは０．０５〜２．０μｍがよい。
【００６２】
また、透明導電層２ｂは、真空蒸着法やスパッタリング法等で形成したＡｕ，Ｐｄ，Ａｌ等の極薄い金属膜でもよい。また、これらの金属膜を種々の組合せで積層して用いてもよい。例えば、透明導電層２ｂとして、Ｔｉ層，ＩＴＯ層，Ｔｉ層を順次積層したものでもよく、密着性と耐食性を高めた積層膜となる。
【００６３】
また、導電性基板２の基板２ａとしては、逆方向（図１では上側）から光を入射させる場合、非透光性でもよく、チタン，ステンレススチール，ニッケル等からなる薄い金属シート、またはカーボン等からなる薄いシート、または絶縁基板等の表面に電解質層７の電解質による腐食防止のためにチタン層，ステンレススチール層，導電性の金属酸化物層等を被覆したものでもよい。
【００６４】
本発明では多孔質酸化物半導体層３，４，５を焼成（４００℃〜５５０℃）することから、耐熱性の低い樹脂基板等に直接多孔質酸化物半導体層３，４，５を形成することができない。このような場合、まず耐熱性の支持基板（アルミニウムなどの金属シート）上に多孔質酸化物半導体層３，４，５を形成し焼成した後、透明導電層２ｂを形成もしくは透明導電層２ｂを被膜した樹脂から成る基板２ａ上に多孔質酸化物半導体膜３，４，５を転写して接着し、次に支持基板を剥がすとよい。
【００６５】
樹脂から成る基板２ａの材料としては、ポリカーボネート（ＰＣ），アクリル樹脂，ポリエチレンテレフタレート（ＰＥＴ），ポリエチレンナフタレート（ＰＥＮ），ポリイミド等の材料がよい。このような転写型の製造法であれば、低コストの基板２ａが利用できる上に、基板２ａに可撓性（フレキシブル性）も付与できるので用途が拡がる。樹脂からなる基板２ａも考慮すると、導電性基板２の厚みは、機械的強度の点で０．００５〜５ｍｍ、好ましくは０．０１〜２ｍｍがよい。
【００６６】
＜多孔質酸化物半導体層＞
多孔質酸化物半導体層３，４，５としては、二酸化チタン等からなる多孔質のｎ型酸化物半導体層等がよい。図１，図２に示すように、導電性基板２上に多孔質酸化物半導体層３，４、または多孔質酸化物半導体層３〜５を順次形成する。
【００６７】
多孔質酸化物半導体層３〜５の材料や組成としては、酸化チタン（ＴｉＯ２）が最適であり、他の材料としては、チタン（Ｔｉ），亜鉛（Ｚｎ），スズ（Ｓｎ），ニオブ（Ｎｂ），インジウム（Ｉｎ），イットリウム（Ｙ），ランタン（Ｌａ），ジルコニウム（Ｚｒ），タンタル（Ｔａ），ハフニウム（Ｈｆ），ストロンチウム（Ｓｒ），バリウム（Ｂａ），カルシウム（Ｃａ），バナジウム（Ｖ），タングステン（Ｗ）等の金属元素の少なくとも１種以上の金属酸化物半導体がよく、また窒素（Ｎ），炭素（Ｃ），弗素（Ｆ），硫黄（Ｓ），塩素（Ｃｌ），リン（Ｐ）等の非金属元素の１種以上を含有してもよい。酸化チタン等はいずれも電子エネルギーバンドギャップが可視光のエネルギーより大きい２〜５ｅＶの範囲にあり、好ましい。また、多孔質酸化物半導体層３〜５は、電子エネルギー準位においてその伝導帯が色素の伝導帯よりも低いｎ型半導体がよい。
【００６８】
多孔質酸化物半導体層３〜５は、いずれも同じ一次粒子の酸化物半導体微粒子から成り、一次粒子の平均粒径は１〜４０ｎｍであるのがよく、より好適には５〜３０ｎｍがよい。ここで、平均粒径における下限値１ｎｍは、これ未満になると材料の微細化ができず、上限値４０ｎｍは、これを超えると接合面積が小さくなり光電流が著しく小さくなることによる。
【００６９】
本発明の多孔質酸化物半導体層３〜５は、このように微細な一次粒子の酸化物半導体微粒子を分散相とし、水系あるいは非水系の溶液を分散媒としてペーストを調製し、この調製したペーストを導電性基板２上に、順次塗布し焼成して形成する。このように、微細な酸化物半導体によって多孔質酸化物半導体層３〜５を形成し多孔質化することにより、全ての多孔質酸化物半導体層３〜５について光作用極層としての表面積を高めることができ、光吸収と光電変換と電子伝導を効率よく行うことができる。
【００７０】
光入射側の多孔質酸化物半導体層３は、焼成後の表面または破断面の表面の算術平均粗さＲａが１０〜６０ｎｍであるのがよく、より好適には１５〜５５ｎｍであるのがよい。この多孔質酸化物半導体層３は、可視光下の目視にて透明に見えるのがよい。光入射側の多孔質酸化物半導体層３は、焼結後の算術平均粗さＲａが小さいことにより、短波長光（４００〜６００ｎｍ）をよく散乱して閉じ込めるが長波長光（６００〜９００ｎｍ）をよく透過させるものであり、長波長光が透過しやすいため厚く形成できる。よって、多孔質酸化物半導体層３に担持された色素によってよく短波長光を吸収するとともに、色素の担持量が多いので、色素からの光電流を増やすことができる。
【００７１】
この光入射側の多孔質酸化物半導体層３を形成するには、まず液体ペーストを作製する。液体ペーストの作製は、例えば、ＴｉＯ２のアナターゼ粉末にアセチルアセトンを添加した後、脱イオン水とともに混練し、界面活性剤で安定化させた酸化チタンのペーストを作製する。作製したペーストを塗布する前に、遠心脱泡及び真空脱法をして気泡を含まない液体ペーストとし、次に静かに導電性基板２上にこの液体ペーストを滴下し、ドクターブレード法、バーコート法またはスピンナーコーター法等によって、一定速度で均一に静かに塗布するとよい。
【００７２】
次に、大気中で３００〜６００℃、好適には４００〜５００℃で、１０〜６０分、好適には２０〜４０分加熱処理することにより、多孔質酸化物半導体層３を形成する。この光入射側の多孔質酸化物半導体層３の厚みは、３〜２５μｍがよく、より好適には６〜１８μｍがよい。
【００７３】
光出射側の多孔質酸化物半導体層４は、焼成後の表面または破断面の表面の算術平均粗さＲａが３０〜２００ｎｍであるのがよく、より好適には４０〜１５０ｎｍであるのがよい。この多孔質酸化物半導体層４は可視光下の目視にて不透明に見えるのがよい。焼結後にこのような表面粗さであることにより、この光出射側の多孔質酸化物半導体層４は、その内部で長波長光を散乱して閉じ込めるものであり、薄く形成できるので導電パスの抵抗を小さくできる。よって、光出射側の多孔質酸化物半導体層４が担持した色素によって長波長光をよく吸収して、色素からの光電流を増やすとともに、色素からの電流を低い抵抗で効率よく取り出すことができる。
【００７４】
この多孔質酸化物半導体層４を形成するには、液体ペーストの作製方法と塗布膜形成方法を用いるが、以下の３つの方法が特によい。
【００７５】
第１の方法は、まず液体ペーストを多孔質酸化物半導体層３の場合と同様に作製する。この液体ペーストを遠心脱泡して気泡を含まない液体ペーストとする。次に、導電性基板２上にスプレー塗布法等を用いて、気泡を含む液体ペーストとして導電性基板２上に滴下し、均一に塗布する。
【００７６】
第２の方法は、まず液体ペーストを上記と同様に作製する際に、有機樹脂の微粒子を混合して混練し、この調製ペーストを遠心脱泡して気泡を含まない液体ペーストとする。次に、この液体ペーストを導電性基板２上に滴下し、均一に静かにドクターブレード法、バーコート法、スピンナーコーター法等で均一に塗布する。
【００７７】
第３の方法は、液体ペーストを上記第２の方法と同様に作製する。次に、この液体ペーストを導電性基板２上にスプレー塗布法等を用いて、気泡を含む液体ペーストとして滴下し、均一に塗布する。
【００７８】
上記第２及び第３の方法に用いる有機樹脂の微粒子として、特にアクリル樹脂（メタクリル酸エステル共重合物）の球状微粒子がよく、他にＰＥＧ（ポリエチレングリコール）のフレーク等でもよい。
【００７９】
こうして上記第１〜第３の方法のいずれかの方法で得られた塗布膜を、大気中で３００〜６００℃、好適には４００〜５００℃で、１０〜６０分、好適には２０〜４０分加熱処理することにより、多孔質酸化物半導体層４が得られる。この多孔質酸化物半導体層４は可視光下の目視にて不透明を示すのがよい。
【００８０】
ここで、第１の方法では分散した気泡が多孔質酸化物半導体層４に所望の表面粗さを与え、第２の方法では分散した有機樹脂の微粒子が焼成で気化して多孔質酸化物半導体層４に所望の表面粗さを与え、第３の方法では分散した気泡が多孔質酸化物半導体層４に所望の表面粗さの一部を与えるとともに、分散した有機樹脂の微粒子が焼成で気化して所望の表面粗さの一部を与える。
【００８１】
多孔質酸化物半導体層４の厚みは、１〜１２μｍがよく、より好適には２〜１０μｍがよく、多孔質酸化物半導体膜３より薄く形成できる。
【００８２】
多孔質酸化物半導体層５は、光入射側と光出射側の多孔質酸化物半導体層３，４の中間に設けられたものであり、焼成後の表面または破断面の表面の算術平均粗さＲａが２０〜１２０ｎｍであるのがよく、より好適には３０〜１００ｎｍであるのがよい。この中間の多孔質酸化物半導体層５は、可視光下の目視にて半透明に見えるのがよい。この多孔質酸化物半導体層５の作製方法は、上記の第１〜第３の方法とほぼ同様に行えばよく、ペースト粘度を低い方に調整したり、有機樹脂の微粒子の混合量を減らしたりして、焼成後の表面粗さＲａを中間の大きさにすることができる。
【００８３】
焼結後に多孔質酸化物半導体層５の表面または破断面の表面の算術平均粗さを中間の大きさとすることにより、短波長光と長波長光との中間波長光（５５０〜６５０ｎｍ）を散乱して閉じ込めることができ、多孔質酸化物半導体層５に担持された色素によって中間波長光をよく吸収して、色素からの光電流を増やすことができる。
【００８４】
この多孔質酸化物半導体層５の膜厚は、１〜１０μｍがよく、より好適には３〜８μｍがよく、多孔質酸化物半導体膜３より薄く、多孔質酸化物半導体膜４より厚くできる。
【００８５】
図３のグラフに、このようにして得られたＴｉＯ２からなる多孔質酸化物半導体層の表面粗さＲａと吸収波長との関係を示す。ここで、算術平均粗さＲａはサーフテスト装置（ミツトヨ社製、製品名「ＳＪ−４００」）にてＪＩＳ規格のＢ０６０１−１９９４に基づき評価した。また、吸収波長は、導電性基板２上に多孔質酸化物半導体層を形成する前後の光透過率の差より、多孔質酸化物半導体層が吸収する光スペクトルの吸収ピーク波長を割り出し評価した。
【００８６】
図３より、吸収波長は、多孔質酸化物半導体層のＲａとほぼ比例関係にあることが分かる。従って、本発明のように、多孔質酸化物半導体層のＲａを調整することにより、吸収波長を制御することができる。
【００８７】
また、多孔質酸化物半導体層３〜５の表面に対して、ＴｉＣｌ４処理、即ちＴｉＣｌ４溶液に１０時間程度浸漬し、水洗し、４５０℃で３０分間焼成する処理を施すと、電子電導性がさらによくなって変換効率が高まる。
【００８８】
また、多孔質酸化物半導体層３と導電性基板２との間に、ｎ型酸化物半導体の極薄の緻密層を挿入するとよく、逆電流が抑制できるので変換効率が高まる。
【００８９】
＜色素＞
増感色素である色素としては、例えば、ルテニウム−トリス，ルテニウム−ビス，オスミウム−トリス，オスミウム−ビス型の遷移金属錯体、多核錯体、またはルテニウム−シス−ジアクア−ビピリジル錯体、またはフタロシアニンやポルフィリン、多環芳香族化合物、ローダミンＢ等のキサンテン系色素であることが好ましい。
【００９０】
多孔質酸化物半導体層３〜５に色素を吸着させるためには、色素に少なくとも１個以上のカルボキシル基，スルホニル基，ヒドロキサム酸基，アルコキシ基，アリール基，ホスホリル基を置換基として有することが有効である。ここで、置換基は色素自身を多孔質酸化物半導体層３〜５に強固に化学吸着させることができ、励起状態の色素から多孔質酸化物半導体層３〜５へ容易に電荷移動できるものであればよい。
【００９１】
多孔質酸化物半導体層３〜５に色素を吸着させる方法としては、例えば導電性基板２上に形成された多孔質酸化物半導体層３〜５を、色素を溶解した溶液に浸漬する方法が挙げられる。色素を溶解させる溶液の溶媒は、エタノール等のアルコール類、アセトン等のケトン類、ジエチルエーテル等のエーテル類、アセトニトリル等の窒素化合物等を１種または２種以上混合したものが挙げられる。溶液中の色素濃度は５×１０−５〜２×１０−３ｍｏｌ／ｌ（ｌ（リットル）：１０００ｃｍ３）程度が好ましい。
【００９２】
多孔質酸化物半導体層３〜５を形成した導電性基板２を、色素を溶解した溶液に浸漬する際、溶液及び雰囲気の温度の条件は特に限定するものではなく、例えば、大気圧下もしくは真空中、室温もしくは導電性基板２加熱の条件が挙げられる。浸漬時間は色素及び溶液の種類、溶液の濃度等により適宜調整することができる。これにより、色素を多孔質酸化物半導体層３〜５に吸着させることができる。
【００９３】
＜対極＞
対極８としては、触媒機能を有する白金，カーボン等の極薄膜がよい。他に、金（Ａｕ），パラジウム（Ｐｄ），アルミニウム（Ａｌ）等の極薄膜を電析したものがよい。また、導電性有機材料からなる薄膜が挙げられる。また、これらの材料の微粒子等から成る多孔質膜、例えばカーボン微粒子の多孔質膜等がよく、対極８の表面積が増え、気孔部に電解質層７の電解質成分を含有させることができ、変換効率を高めることができる。対極８を薄膜だけで形成し導電性基板２側に一体化したり、対極８を厚くしたりして、支持体としての対極基板を用いないことも可能であるが、電解質層７側の面にＰｔ等からなる触媒層を設けた対極基板を用いるのが簡易に製作できてよい。
【００９４】
対極８が、触媒層と対極基板（図示せず）とから成る場合、対極基板としては、上記の導電性基板２と同様のものが利用できる。例えば、対極基板としては、電気抵抗が小さく耐食性に優れた金属からなるものがよく、例えば、チタニウム、ステンレス等の金属シートがよい。また、導電層を被覆した樹脂基板を用いてもよい。このような樹脂基板として、ポリエチレンテレフタレート（ＰＥＴ），ポリエチレンナフタレート（ＰＥＮ），ポリイミド，ポリカーボネート等のシートがよく、導電層として、チタニウム、ステンレス等の金属薄膜がよい。さらに、上記の金属シートや導電層付き樹脂シートと、触媒層との間に、腐食防止のために導電性の金属酸化物層（ＩＴＯ膜，ＳｎＯ２：Ｆ膜，ＺｎＯ：Ａｌ膜等）を設けると信頼性が高まる。これらの対極基板の厚みは、機械的強度の点で０．０１〜５ｍｍ、好ましくは０．１〜３ｍｍがよい。
【００９５】
＜封止部＞
図１及び図２において、光電変換装置１の側壁を構成する封止部９は、電解質層７の電解質成分が外部に漏れるのを防ぐことができる機械的強度を付与するとともに、外部環境と直接接して光電変換装置１の内部を保護し、光電変換機能が劣化するのを防ぐために設ける。
【００９６】
封止部９の材料としては、吸湿防止機能を有し充分な接着強度を有するものがよく、エチレン酢酸ビニル共重合樹脂（ＥＶＡ），ポリビニルブチラール（ＰＶＢ），エチレン−アクリル酸エチル共重合体（ＥＥＡ），フッ素樹脂，エポキシ樹脂，アクリル樹脂，飽和ポリエステル樹脂，アミノ樹脂，フェノール樹脂，ポリアミドイミド樹脂，ＵＶ硬化樹脂，シリコーン樹脂，フッ素樹脂，ウレタン樹脂，金属屋根に利用される塗布樹脂等がよい。
【００９７】
封止部９の厚みは０．０１μｍ〜６ｍｍ、好ましくは１μｍ〜４ｍｍがよい。また、防眩性、遮熱性、耐熱性、低汚染性、抗菌性、防かび性、意匠性、高加工性、耐疵付き・耐摩耗性、滑雪性、帯電防止性、遠赤外線放射性、耐酸性、耐食性、環境対応性等を封止部９に付与することにより、信頼性や商品性をより高めることができる。
【００９８】
＜電解質層＞
電解質層７としては、電解質溶液、ゲル電解質、固体電解質等のイオン伝導性の電解質、有機正孔輸送剤等が挙げられる。
【００９９】
電解質溶液としては、第４級アンモニウム塩やＬｉ塩等を用いる。電解質溶液の組成としては、例えば炭酸エチレン，アセトニトリルまたはメトキシプロピオニトリル等に、ヨウ化テトラプロピルアンモニウム，ヨウ化リチウム，ヨウ素等を混合し調製したものを用いることができる。
【０１００】
ゲル電解質は、大別して化学ゲルと物理ゲルに分けられる。化学ゲルは、架橋反応等により化学結合でゲルを形成しているものであり、物理ゲルは、物理的な相互作用により室温付近でゲル化しているものである。ゲル電解質としては、アセトニトリル，エチレンカーボネート，プロピレンカーボネートまたはそれらの混合物に対し、ポリエチレンオキサイド，ポリアクリロニトリル，ポリフッ化ビニリデン，ポリビニルアルコール，ポリアクリル酸，ポリアクリルアミド等のホストポリマーを混入して重合させたゲル電解質が好ましい。なお、ゲル電解質や固体電解質を使用する場合、低粘度の前駆体を多孔質酸化物半導体層３〜５に含有させ、加熱、紫外線照射、電子線照射等の手段で二次元、三次元の架橋反応をおこさせることによってゲル化または固体化できる。
【０１０１】
イオン伝導性の固体電解質としては、ポリエチレンオキサイド，ポリエチレンオキサイドもしくはポリエチレン等の高分子鎖に、スルホンイミダゾリウム塩，テトラシアノキノジメタン塩，ジシアノキノジイミン塩等の塩をもつ固体電解質が好ましい。ヨウ化物の溶融塩としては、イミダゾリウム塩，第４級アンモニウム塩，イソオキサゾリジニウム塩，イソチアゾリジニウム塩，ピラゾリジウム塩，ピロリジニウム塩，ピリジニウム塩等のヨウ化物を用いることができる。
【０１０２】
上述のヨウ化物の溶融塩としては、例えば、１，１−ジメチルイミダゾリウムアイオダイド、１，メチル−３−エチルイミダゾリウムアイオダイド、１−メチル−３−ペンチルイミダゾリウムアイオダイド、１−メチル−３−イソペンチルイミダゾリウムアイオダイド、１−メチル−３−ヘキシルイミダゾリウムアイオダイド、１−メチル−３−エチルイミダゾリウムアイオダイド、１，２−ジメチル−３−プロピルイミダゾールアイオダイド、１−エチル−３−イソプロピルイミダゾリウムアイオダイド、ピロリジニウムアイオダイド等を挙げることができる。
【０１０３】
上記光電変換装置１を発電手段として用い、この発電手段からの発電電力を負荷へ供給するように成した光発電装置とすることができる。即ち、上記光電変換装置１を１つ用いるか、または複数用いる場合には直列、並列または直並列に接続したものを発電手段として用い、この発電手段から直接直流負荷へ発電電力を供給するようにしてもよい。また、上記発電手段をインバータ等の電力変換手段を介して発電電力を適当な交流電力に変換した後で、この交流電力を商用電源系統や各種の電気機器等の交流負荷に供給することが可能な光発電装置としてもよい。さらに、このような光発電装置を日当たりのよい建物に設置する等して、各種態様の太陽光発電システム等の光発電装置として利用することも可能であり、これにより高変換効率で耐久性のある光発電装置を提供することができる。
【０１０４】
また、本発明の光発電装置は、上記本発明の光電変換装置１を発電手段として用い、発電手段の発電電力を負荷に供給するように成したことから、上記種々の効果により、変換効率が高まる、信頼性が高まる、用途が拡がる、製造が容易となり低コスト化が実現できる、という効果を有する。また、本発明の光電変換装置１は、その用途として太陽電池に限定されるものではなく、光電変換機能を有するものであれば適用でき、各種受光素子や光センサ等にも適用可能である。
【実施例１】
【０１０５】
本発明の光電変換装置の実施例１について以下に説明する。図１の構成の光電変換装置１を以下のようにして作製した。
【０１０６】
まず、導電性基板２として、フッ素ドープ酸化スズから成る透明導電層付きのガラス基板（縦３ｃｍ×横２ｃｍ）を用いた。この導電性基板２上に二酸化チタンから成る光入射側の多孔質酸化物半導体層３を形成した。この多孔質酸化物半導体層３は以下のようにして形成した。まず、ＴｉＯ２のアナターゼ粉末にアセチルアセトンを添加した後、脱イオン水とともに混練し、界面活性剤で安定化させた酸化チタンの液体ペーストを作製した。次に、遠心脱泡装置及び真空装置にて液体ペーストの気泡を無くした。この液体ペーストを導電性基板２上に静かに滴下し、バーコート法で塗布し、大気中、４５０℃で３０分間焼成し、約７μｍの厚みの多孔質酸化物半導体層３を形成した。この多孔質酸化物半導体層３の表面の算術平均粗さＲａをサーフテスト装置で多孔質酸化物半導体層３の表面を測定したところ、Ｒａ＝１８ｎｍであり、可視光下の目視で透明であった。
【０１０７】
次に、この多孔質酸化物半導体層３上に二酸化チタンから成る光出射側の多孔質酸化物半導体層４を形成した。この多孔質酸化物半導体層４は以下のようにして形成した。まず、ＴｉＯ２のアナターゼ粉末にアセチルアセトンを添加した後、脱イオン水とともに混練し、界面活性剤で安定化させた酸化チタンの液体ペーストを作製した。次に、遠心脱泡装置にて液体ペーストの気泡を無くした。この液体ペーストを上記多孔質酸化物半導体層３上にスプレー塗布法にて気泡を含ませた液体ペーストとして均一に塗布した。次に、大気中で４５０℃で３０分間焼成し、約４μｍの厚みの多孔質酸化物半導体層４を形成した。この多孔質酸化物半導体層４の表面のＲａをサーフテスト装置で多孔質酸化物半導体層４の表面を測定したところ、Ｒａ＝８４ｎｍであり、可視光下の目視で不透明であった。
【０１０８】
多孔質酸化物半導体層３，４を積層した導電性基板２を、ルテニウム錯体色素Ｎ７１９（ソラロニクス・エスエー社製）を溶媒のアセトニトリルとｔ−ブタノール（容積比で１：１）に溶解させた色素溶液（０．３ｍモル／ｌ）に、１２時間浸漬して、色素を多孔質酸化物半導体層３，４に担持させた。その後、多孔質酸化物半導体層３，４をエタノールにて洗浄し乾燥させ、導電性基板２、色素を担持した多孔質酸化物半導体層３，４から成る光作用極側基板を作製した。
【０１０９】
次に、対極側基板用として、フッ素ドープ酸化スズから成る透明導電層付きのガラス基板を用いた。この透明導電層上に、触媒層としてのＰｔ層をスパッタリング法で厚さ５０ｎｍに形成し、これを対極側基板とした。
【０１１０】
これらの光作用極側基板と対極側基板とを、多孔質酸化物半導体層３，４と触媒層とが対向するように配置し、それらの基板の外周部に枠状に形成したオレフィン系樹脂（三井・デュポン  ポリケミカル（株）製商品名「ハイミラン」）から成る封止部９を挟んで、両基板を押し付けて加熱し封止した。そして、予め開けておいた対極側基板の貫通孔を通して電解質を注入した。本実施例１では、電解質は液体電解質である沃素（Ｉ２）と沃化リチウム（ＬｉＩ）とアセトニトリル溶液とを用いて作製した。
【０１１１】
こうして得られた光電変換装置の光電変換特性を評価したところ、ＡＭ１．５、１００ｍＷ／ｃｍ２で変換効率５．１％を示した。
【０１１２】
以上のように、本実施例１においては、本発明の光電変換装置１が簡便に作製でき、しかも高い変換効率を実現することができた。
【実施例２】
【０１１３】
本発明の光電変換装置の実施例２について以下に説明する。図１の構成の光電変換装置１を以下のようにして作製した。
【０１１４】
まず、導電性基板２として、フッ素ドープ酸化スズから成る透明導電層付きのガラス基板（縦３ｃｍ×横２ｃｍ）を用いた。この導電性基板２上に二酸化チタンから成る光入射側の多孔質酸化物半導体層３を形成した。この多孔質酸化物半導体層３は上記実施例１と同様に形成し、約７μｍの厚みの多孔質酸化物半導体層３を形成した。この多孔質酸化物半導体層３のＲａをサーフテスト装置で多孔質酸化物半導体層３の表面を測定したところ、Ｒａ＝２０ｎｍであり、可視光下の目視で透明であった。
【０１１５】
なお、多孔質酸化物半導体層４を形成した導電性基板２を破断し、その多孔質酸化物半導体層４の破断面のＡＦＭ測定を５μｍの範囲で行ったところ、Ｒａ＝２２ｎｍであり、サーフテスト装置で測定した値（Ｒａ＝２０ｎｍ）とほぼ同じ値が得られた。
【０１１６】
次に、この多孔質酸化物半導体層３上に二酸化チタンから成る光出射側の多孔質酸化物半導体層４を形成した。この多孔質酸化物半導体層４は以下のようにして形成した。まず、ＴｉＯ２のアナターゼ粉末にアクリル樹脂（メタクリル酸エステル共重合物）の球状微粒子（平均粒径０．１５μｍ）を１０重量％添加した後、脱イオン水とともに混練し、酸化チタンの液体ペーストを作製した。次に、遠心脱泡装置にて液体ペーストの気泡を無くした。この液体ペーストを上記多孔質酸化物半導体層３上に静かに滴下し、バーコート法で塗布し、大気中で４５０℃で３０分間焼成し、約５μｍの厚みの多孔質酸化物半導体層４を形成した。この多孔質酸化物半導体層４のＲａをサーフテスト装置で多孔質酸化物半導体層４の表面を測定したところ、Ｒａ＝６２ｎｍであり、可視光下の目視で不透明であった。
【０１１７】
次に、多孔質酸化物半導体層３，４を形成した導電性基板２を、上記実施例１と同様に色素溶液に１２時間浸漬して、色素を多孔質酸化物半導体層３，４に担持させ、洗浄し乾燥させ、光作用極側基板を作製した。
【０１１８】
次に、対極側基板として、実施例１と同様のものを作製した。
【０１１９】
これらの光作用極側基板と対極側基板とを、多孔質酸化物半導体層３，４と触媒層とが対向するように配置し、それらの基板の外周部に枠状に形成した上記実施例１と同様の封止部９を挟んで、両基板を押し付けて加熱し封止した。そして、予め開けておいた対極側基板の貫通孔を通して上記実施例１と同様の電解質を注入した。こうして得られた光電変換装置の光電変換特性を評価したところ、ＡＭ１．５、１００ｍＷ／ｃｍ２で変換効率５．５％を示した。
【０１２０】
以上のように、本実施例２においては、本発明の光電変換装置１が簡便に作製でき、しかも高い変換効率を実現することができた。
【実施例３】
【０１２１】
本発明の光電変換装置の実施例３について以下に説明する。図２の構成の光電変換装置１を以下のようにして作製した。
【０１２２】
まず、導電性基板２として、フッ素ドープ酸化スズから成る透明導電層付きのガラス基板（縦３ｃｍ×横２ｃｍ）を用いた。この導電性基板２上に二酸化チタンから成る光入射側の多孔質酸化物半導体層３を形成した。この多孔質酸化物半導体層３は上記実施例１と同様に形成し、約７μｍの厚みの多孔質酸化物半導体層３を形成した。この多孔質酸化物半導体層３のＲａをサーフテスト装置で多孔質酸化物半導体層３の表面を測定したところ、Ｒａ＝２１ｎｍであり、可視光下の目視で透明であった。
【０１２３】
次に、この多孔質酸化物半導体層３上に二酸化チタンから成る中間の多孔質酸化物半導体層５を形成した。この多孔質酸化物半導体層５は以下のようにして形成した。まず、ＴｉＯ２のアナターゼ粉末にアクリル樹脂（メタクリル酸エステル共重合物）の球状微粒子（平均粒径０．１５μｍ）を５重量％添加した後、脱イオン水とともに混練し、二酸化チタンの液体ペーストを作製した。次に、遠心脱泡装置にて液体ペーストの気泡を無くした。この液体ペーストを上記多孔質酸化物半導体層３上に静かに滴下し、バーコート法で塗布した。次に、大気中で４５０℃にて３０分間焼成し、約４μｍの厚みの多孔質酸化物半導体層５を得た。この多孔質酸化物半導体層５のＲａをサーフテスト装置で多孔質酸化物半導体層５の表面を測定したところ、Ｒａ＝４８ｎｍであり、可視光下の目視で半透明であった。
【０１２４】
次に、この多孔質酸化物半導体層５上に二酸化チタンから成る光出射側の多孔質酸化物半導体層４を形成した。この多孔質酸化物半導体層４は以下のようにして形成した。まず、ＴｉＯ２のアナターゼ粉末にアクリル樹脂（メタクリル酸エステル共重合物）の球状微粒子（平均粒径１．５μｍ）を１０重量％添加した後、脱イオン水とともに混練し、酸化チタンの液体ペーストを作製した。次に、遠心脱泡装置にて液体ペーストの気泡を無くした。この液体ペーストを上記多孔質酸化物半導体層５上にスプレー塗布法にて気泡を含ませた液体ペーストとして均一に塗布した。次に、大気中で４５０℃にて３０分間焼成し、約２μｍの厚みの多孔質酸化物半導体層５を形成した。この多孔質酸化物半導体層５のＲａをサーフテスト装置で多孔質酸化物半導体層４の表面を測定したところ、Ｒａ＝１１０ｎｍであり、可視光下の目視で不透明であった。
【０１２５】
多孔質酸化物半導体層３〜５を形成した導電性基板２を、上記実施例１と同様に色素溶液に１５時間浸漬して、色素を多孔質酸化物半導体層３〜５に担持させ、洗浄し乾燥させ、光作用極側基板を作製した。
【０１２６】
次に、対極側基板として、実施例１と同様のものを作製した。
【０１２７】
これらの光作用極側基板と対極側基板とを、多孔質酸化物半導体層３〜５と触媒層とが対向するように配置し、それらの基板の外周部に枠状に形成した上記実施例１と同様の封止部９を挟んで、両基板を押し付けで加熱し封止した。そして、予め開けておいた対極側基板の貫通孔を通して上記実施例１と同様の電解質を注入した。こうして得られた光電変換装置の光電変換特性を評価したところ、ＡＭ１．５、１００ｍＷ／ｃｍ２で変換効率５．７％を示した。
【０１２８】
以上のように、本実施例３においては、本発明の光電変換装置１が簡便に作製でき、しかも高い変換効率を実現することができた。
【図面の簡単な説明】
【０１２９】
【図１】本発明の光電変換装置について実施の形態の一例を示す断面図である。
【図２】本発明の光電変換装置について実施の形態の他例を示す断面図である。
【図３】多孔質酸化物半導体層の表面の算術平均粗さと多孔質酸化物半導体層に吸収される光の吸収波長との関係を示すグラフである。
【符号の説明】
【０１３０】
１：光電変換装置
２：導電性基板
３：光入射側の多孔質酸化物半導体層
４：光出射側の多孔質酸化物半導体層
５：中間の多孔質酸化物半導体層
７：電解質層
８：対極
９：封止部
【図１】
2007141764.tif 000003
【図２】
2007141764.tif 000004
【図３】
2007141764.tif 000005